(57)【要約】【課題】分散性や安定性に優れたカラーフィルター用着色液とカラーフィルター用組成物が求められている。また、少ない製造工程で得られ、耐熱性、堅牢性が優れたカラーフィルターが求められている。また、このようなカラーフィルターに適した硬化膜が得られる、カラーフィルター用組成物が求められている。【解決手段】式（１）で表される構造を有する化合物（ｇ１）を含む溶媒（Ｇ）、および、顔料（Ｂ）を含有する、カラーフィルター用着色液。2009122478.tif 000011（式（１）中、Ｒ1は炭素数２〜２０のアルキレンであり、Ｒ2は炭素数１〜１０のアルキルまたはアセチルであり、ｎは１〜２０の整数である。）【選択図】なし【特許請求の範囲】
【請求項１】
式（１）で表される化合物（ｇ１）を含む溶媒（Ｇ）、および、顔料（Ｂ）を含有する、カラーフィルター用着色液。
【化１】
2009122478.tif 000007
（式（１）中、Ｒ1は炭素数２〜２０のアルキレンであり、Ｒ2は炭素数１〜１０のアルキルまたは式（１０）で表される基であり、ｎは１〜２０の整数である。また、式（１０）中、Ｒ3は炭素数１〜５のアルキルである。）
【請求項２】
化合物（ｇ１）が式（２）または式（３）で表される化合物である、請求項１に記載のカラーフィルター用着色液。
【化２】
2009122478.tif 000008
（式（２）および式（３）中、ｎはそれぞれ独立して１〜２０の整数である。）
【請求項３】
化合物（ｇ１）が式（４）または式（５）で表される化合物である、請求項１に記載のカラーフィルター用着色液。
【化３】
2009122478.tif 000009
【請求項４】
溶媒（Ｇ）の沸点が１８０℃以上である、請求項１〜３のいずれかに記載のカラーフィルター用着色液。
【請求項５】
さらに、重合性二重結合を有する化合物（Ｄ）と、光重合開始剤（Ｅ）とを含有する、請求項１〜４のいずれかに記載のカラーフィルター用着色液。
【請求項６】
式（１１）で表される構成単位と式（１２）で表される構成単位とを有する化合物であるポリエステルアミド酸（Ａ）、および、請求項１〜５のいずれかに記載のカラーフィルター用着色液を含有するカラーフィルター用組成物。
【化４】
2009122478.tif 000010
（式（１１）および式（１２）中、Ｒ11〜Ｒ13はそれぞれ独立して炭素数２〜１００の有機基である。）
【請求項７】
ポリエステルアミド酸（Ａ）が、少なくともテトラカルボン酸二無水物（ａ１）、ジアミン（ａ２）および多価ヒドロキシ化合物（ａ３）を反応させることにより得られた化合物である、請求項６に記載のカラーフィルター用組成物。
【請求項８】
ポリエステルアミド酸（Ａ）が、さらに１価アルコール（ａ４）を反応させることにより得られる反応生成物である、請求項７に記載のカラーフィルター用組成物。
【請求項９】
ポリエステルアミド酸（Ａ）が、さらにスチレン−無水マレイン酸共重合体（ａ５）とシリコン含有モノアミン（ａ６）とからなる群から選択される１以上を反応させることにより得られる反応生成物である、請求項７または８に記載のカラーフィルター用組成物。
【請求項１０】
ポリエステルアミド酸（Ａ）が、Ｘモルのテトラカルボン酸二無水物（ａ１）、Ｙモルのジアミン（ａ２）およびＺモルの多価ヒドロキシ化合物（ａ３）を、数式（１）および数式（２）の関係が成立する比率で反応させて得られる、請求項７〜９のいずれかに記載のカラーフィルター用組成物。
０．２≦Ｚ／Ｙ≦８．０・・・・・・・・・（１）
０．２≦（Ｙ＋Ｚ）／Ｘ≦１．５・・・・・（２）
【請求項１１】
さらに、エポキシ樹脂（Ｃ）を含有する、請求項６〜１０のいずれかに記載のカラーフィルター用組成物。
【請求項１２】
エポキシ樹脂（Ｃ）が、ビスフェノールＡ型エポキシ樹脂、グリシジルエステル型エポキシ樹脂、脂環式エポキシ樹脂、グリシジルエーテル型エポキシ樹脂、ビスフェノールＡノボラック型エポキシ樹脂、フェノールノボラック型エポキシ樹脂、クレゾールノボラック型エポキシ樹脂、およびエポキシ基を有するモノマーとＮ−置換マレイミド化合物との共重合体からなる群から選択される１種以上の化合物である、請求項１１に記載のカラーフィルター用組成物。
【請求項１３】
エポキシ樹脂（Ｃ）が、２−［４−（２，３−エポキシプロポキシ）フェニル］−２−［４−［１，１−ビス［４−（［２，３−エポキシプロポキシ］フェニル）］エチル］フェニル］プロパンと１，３−ビス［４−［１−［４−（２，３−エポキシプロポキシ）フェニル］−１−［４−［１−［４−（２，３−エポキシプロポキシフェニル）−１−メチルエチル］フェニル］エチル］フェノキシ］−２−プロパノールとの混合物、および２−［４−（２，３−エポキシプロポキシ）フェニル］−２−［４−［１，１−ビス［４−（［２，３−エポキシプロポキシ］フェニル）］エチル］フェニル］プロパンからなる群から選択される１種以上の化合物である、請求項１１に記載のカラーフィルター用組成物。
【請求項１４】
インクジェットインク組成物である、請求項６〜１３のいずれかに記載のカラーフィルター用組成物。
【請求項１５】
請求項６〜１４のいずれかに記載のカラーフィルター用組成物を用いて作製されたカラーフィルター。
【請求項１６】
請求項１５に記載のカラーフィルターを用いた液晶表示素子。
【請求項１７】
請求項１５に記載のカラーフィルターを用いた固体撮像素子。
【発明の詳細な説明】
【技術分野】
【０００１】
本発明は、カラーフィルター用着色液、カラーフィルター用組成物、当該組成物を用いて作成されたカラーフィルター、カラーフィルターを用いた液晶表示素子および固体撮像素子に関する。
【背景技術】
【０００２】
カラー液晶表示素子などのカラーフィルターの形成法は、フォトリソグラフィー法、印刷法およびインクジェット法などがある。現在はフォトリソグラフィー法が主流になっているが、最近では表示素子の大画面化に伴い、製造工程が少なく、低コストの面からインクジェット法が注目を集めている。
【０００３】
しかしながら、顔料とポリマーを配合した組成物をインクジェット法によりカラーフィルターを形成する場合、ジェッティング時の液柱の精度が低く、サテライトが発生し、意図した画素にジェッティングすることが難しく、赤色、緑色、青色が混ざり合う欠点を有していた。サテライトとは、インクジェットヘッドのノズルから吐出されるインク滴で、主インク滴から分離したインク滴である。
【０００４】
またカラーフィルターは、カラー液晶表示素子の製造工程において、たとえばＩＴＯスパッタリング工程や配向膜形成工程において、有機溶剤、酸、アルカリ溶液などの種々の薬品処理や、表面が局部的に高温に加熱されるために、劣化、損傷、変質が起こることがある。これに対して、耐薬品性や耐熱性を向上させることを目的に、アクリルアミド系重合体を配合したインクジェット用インクが開発されている（たとえば、特開平８−１７１０１０号公報（特許文献１）を参照）。その他の手法としては、カラーフィルターの保護膜材料としてシリコン含有ポリアミド酸組成物を用いる技術が開発されている（たとえば、特開平９−２９１１５０号公報（特許文献２）を参照）。
【０００５】
最近、カラー液晶表示素子の大型化に伴い、各製造工程においての耐薬品性や耐熱性への要求が厳しく、更なる改良が求められている。しかしながら、上記アクリル樹脂は２００℃以上の高温にさらされると樹脂が分解しはじめる欠点を有していた。また、上記保護膜による手法は、保護膜を形成する必要がある分、製造工程数が増加し、コスト高が懸念されている。
【特許文献１】特開平８−１７１０１０号公報
【特許文献２】特開平９−２９１１５０号公報
【発明の開示】
【発明が解決しようとする課題】
【０００６】
上記状況の下、分散性や安定性に優れたカラーフィルター用着色液とカラーフィルター用組成物が求められている。
また、少ない製造工程で得られ、耐熱性、堅牢性が優れたカラーフィルターが求められている。また、このようなカラーフィルターに適した硬化膜が得られる、カラーフィルター用組成物が求められている。
【課題を解決するための手段】
【０００７】
本発明者らは、上記課題を解決するため鋭意検討した結果、特定の構造を有する化合物を溶媒として含む組成物が、カラーフィルター用組成物として優れていることを見出し、本発明を完成させた。すなわち本発明は、以下のような組成物などを提供する。
【０００８】
［１］  式（１）で表される化合物（ｇ１）を含む溶媒（Ｇ）、および、顔料（Ｂ）を含有する、カラーフィルター用着色液。
【化５】
2009122478.tif 000002
（式（１）中、Ｒ1は炭素数２〜２０のアルキレンであり、Ｒ2は炭素数１〜１０のアルキルまたは式（１０）で表される基であり、ｎは１〜２０の整数である。また、式（１０）中、Ｒ3は炭素数１〜５のアルキルである。）
［２］  化合物（ｇ１）が式（２）または式（３）で表される化合物である、［１］に記載のカラーフィルター用着色液。
【化６】
2009122478.tif 000003
（式（２）および式（３）中、ｎはそれぞれ独立して１〜２０の整数である。）
［３］  化合物（ｇ１）が式（４）または式（５）で表される化合物である、［１］に記載のカラーフィルター用着色液。
【化７】
2009122478.tif 000004
【０００９】
［４］  溶媒（Ｇ）の沸点が１８０℃以上である、［１］〜［３］のいずれかに記載のカラーフィルター用着色液。
［５］  さらに、重合性二重結合を有する化合物（Ｄ）と、光重合開始剤（Ｅ）とを含有する、［１］〜［４］のいずれかに記載のカラーフィルター用着色液。
［６］  式（１１）で表される構成単位と式（１２）で表される構成単位とを有する化合物であるポリエステルアミド酸（Ａ）、および、［１］〜［５］のいずれかに記載のカラーフィルター用着色液を含有するカラーフィルター用組成物。
【化８】
2009122478.tif 000005
（式（１１）および式（１２）中、Ｒ11〜Ｒ13はそれぞれ独立して炭素数２〜１００の有機基である。）
［７］  ポリエステルアミド酸（Ａ）が、少なくともテトラカルボン酸二無水物（ａ１）、ジアミン（ａ２）および多価ヒドロキシ化合物（ａ３）を反応させることにより得られた化合物である、［６］に記載のカラーフィルター用組成物。
［８］  ポリエステルアミド酸（Ａ）が、さらに１価アルコール（ａ４）を反応させることにより得られる反応生成物である、［７］に記載のカラーフィルター用組成物。
［９］  ポリエステルアミド酸（Ａ）が、さらにスチレン−無水マレイン酸共重合体（ａ５）とシリコン含有モノアミン（ａ６）とからなる群から選択される１以上を反応させることにより得られる反応生成物である、［７］または［８］に記載のカラーフィルター用組成物。
［１０］  ポリエステルアミド酸（Ａ）が、Ｘモルのテトラカルボン酸二無水物（ａ１）、Ｙモルのジアミン（ａ２）およびＺモルの多価ヒドロキシ化合物（ａ３）を、数式（１）および数式（２）の関係が成立する比率で反応させて得られる、［７］〜［９］のいずれかに記載のカラーフィルター用組成物。
０．２≦Ｚ／Ｙ≦８．０・・・・・・・・・（１）
０．２≦（Ｙ＋Ｚ）／Ｘ≦１．５・・・・・（２）
【００１０】
［１１］  さらに、エポキシ樹脂（Ｃ）を含有する、［６］〜［１０］のいずれかに記載のカラーフィルター用組成物。
［１２］  エポキシ樹脂（Ｃ）が、ビスフェノールＡ型エポキシ樹脂、グリシジルエステル型エポキシ樹脂、脂環式エポキシ樹脂、グリシジルエーテル型エポキシ樹脂、ビスフェノールＡノボラック型エポキシ樹脂、フェノールノボラック型エポキシ樹脂、クレゾールノボラック型エポキシ樹脂、およびエポキシ基を有するモノマーとＮ−置換マレイミド化合物との共重合体からなる群から選択される１種以上の化合物である、［１１］に記載のカラーフィルター用組成物。
［１３］  エポキシ樹脂（Ｃ）が、２−［４−（２，３−エポキシプロポキシ）フェニル］−２−［４−［１，１−ビス［４−（［２，３−エポキシプロポキシ］フェニル）］エチル］フェニル］プロパンと１，３−ビス［４−［１−［４−（２，３−エポキシプロポキシ）フェニル］−１−［４−［１−［４−（２，３−エポキシプロポキシフェニル）−１−メチルエチル］フェニル］エチル］フェノキシ］−２−プロパノールとの混合物、および２−［４−（２，３−エポキシプロポキシ）フェニル］−２−［４−［１，１−ビス［４−（［２，３−エポキシプロポキシ］フェニル）］エチル］フェニル］プロパンからなる群から選択される１種以上の化合物である、［１１］に記載のカラーフィルター用組成物。
【００１１】
［１４］  インクジェットインク組成物である、［６］〜［１３］のいずれかに記載のカラーフィルター用組成物。
［１５］  ［６］〜［１４］のいずれかに記載のカラーフィルター用組成物を用いて作製されたカラーフィルター。
［１６］  ［１５］に記載のカラーフィルターを用いた液晶表示素子。
［１７］  ［１５］に記載のカラーフィルターを用いた固体撮像素子。
【発明の効果】
【００１２】
本発明の好ましい態様のカラーフィルター用着色液とカラーフィルター用組成物は分散性や安定性に優れている。また、本発明の好ましい態様のカラーフィルター用組成物は、インクジェットインク組成物として用いることができ、該インクジェットインク組成物は、インクジェット適性を満足する。
本発明の好ましい態様のカラーフィルター用組成物を硬化して得られるカラーフィルターは、コントラストが高い。また本発明の好ましい態様のカラーフィルターは堅牢性に優れ、耐薬品性、耐熱性が高い。
本発明の好ましい態様のカラーフィルター用組成物をインクジェットインク組成物として用いることで、アウトガスを少なくして、液晶組成物への影響を低減させることができ、信頼性の高いカラー液晶表示素子を提供することができる。
【発明を実施するための最良の形態】
【００１３】
１  カラーフィルター用着色液とカラーフィルター用組成物
本発明のカラーフィルター用着色液は、カラーフィルター用組成物に用いられる着色された液体であり、式（１）で表される構造を有する化合物（ｇ１）を含む溶媒（Ｇ）および顔料（Ｂ）を含有していれば特に限定されるものではない。本発明の好ましい態様のカラーフィルター用着色液は、均一なカラーフィルターを形成するという観点から、顔料（Ｂ）がコロイドまたは平均粒径１０μｍ以下の粒子、または粒子の凝集体として溶媒（Ｇ）に分散している液体である。
本発明のカラーフィルター用着色液における、顔料（Ｂ）の分散度は特に限定されないが、均一なカラーフィルタを形成するという観点から、平均粒径が１μｍ以下の粒子が凝集せずに均一に分散している着色液が好ましい。
そして、本発明のカラーフィルター用組成物は、少なくとも本発明のカラーフィルター用着色液とポリエステルアミド酸（Ａ）を含む組成物である。本発明のカラーフィルター用組成物は、さらに重合性二重結合を有する化合物（Ｄ）、光重合開始剤（Ｅ）、エポキシ樹脂（Ｃ）等を任意に含んでもよい。
【００１４】
本発明のカラーフィルター用組成物の粘度適性範囲は特に限定されないが、２５℃における粘度適性範囲は、好ましくは３〜２００ｍＰａ・ｓであり、より好ましくは５〜１００ｍＰａ・ｓであり、さらに好ましくは７〜５０ｍＰａ・ｓである。
また、本発明のカラーフィルター用組成物をインクジェット組成物として用いる場合には、そのインクジェット吐出温度において、好ましくは５〜４０ｍＰａ・ｓであり、より好ましくは７〜３０ｍＰａ・ｓであり、さらに好ましくは１０〜２０ｍＰａ・ｓである。
【００１５】
１．１  溶媒（Ｇ）
本発明のカラーフィルター用着色液に含まれる溶媒（Ｇ）は式（１）で表される構造を有する化合物（ｇ１）を含む。
ここで、式（１）中、Ｒ1は炭素数２〜２０のアルキレンであるが、これらの中でも、Ｒ1は、炭素数２〜５のアルキレンが好ましい。式（１）中、Ｒ2は炭素数１〜１０のアルキルまたは式（１０）で表される基であるが、これらの中でも、Ｒ2は炭素数１〜５のアルキルまたはアセチルが好ましい。式（１）中、ｎは１〜２０の整数であるが、これらの中でも、ｎは１〜５が好ましい。
【００１６】
化合物（ｇ１）は、式（２）または（３）で表される構造を有することが好ましい。
ここで、式（２）および（３）中、ｎは１〜２０の整数であるが、これらの中でも、ｎは１〜５が好ましく、１であることが最も好ましい。
【００１７】
また、溶媒（Ｇ）は化合物（ｇ１）を含めば特に限定されない。したがって、溶媒（Ｇ）は単独でも、２種以上の混合物でもよい。また、本発明のカラーフィルター用組成物をインクジェットインク組成物として使用する場合、当該組成物によるノズルの詰まりを生じにくくするために、溶媒（Ｇ）は１８０℃以上の沸点を有することが好ましく、１８０℃〜２５０℃の沸点を有することがさらに好ましい。
【００１８】
本発明のカラーフィルター用着色液の固形分は、当該組成物を硬化して得られるカラーフィルターの膜厚により選択することになるが、該カラーフィルター用組成物１００重量部中に、好ましくは５〜５０重量部（溶剤は９５〜５０重量部）、より好ましくは１０〜４０重量部（溶剤は９５〜６０重量部）、さらに好ましくは１５〜３５重量部（溶剤は９５〜６５重量部）で含まれる。
【００１９】
１．２  顔料（Ｂ）
本発明のカラーフィルター用着色液に含まれる顔料（Ｂ）は、有機顔料または無機顔料から選ばれるが、カラーフィルターには、高い色純度、耐薬品性、耐熱性が求められることから、色純度、耐薬品性、耐熱性が優れる有機顔料が好ましい。
【００２０】
顔料（Ｂ）に用いられる有機顔料としては、Ｃ．Ｉ．ピグメントレッド１７７、Ｃ．Ｉ．ピグメントレッド１７８、Ｃ．Ｉ．ピグメントレッド２０２、Ｃ．Ｉ．ピグメントレッド２０９、Ｃ．Ｉ．ピグメントレッド２５４、Ｃ．Ｉ．ピグメントレッド２５５、Ｃ．Ｉ．ピグメントグリーン７、Ｃ．Ｉ．ピグメントグリーン３６、Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー１６、Ｃ．Ｉ．ピグメントイエロー８３、Ｃ．Ｉ．ピグメントイエロー１２８、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントバイオレット２３、Ｃ．Ｉ．ピグメントオレンジ４３、Ｃ．Ｉ．ピグメントブラック１、またはＣ．Ｉ．ピグメントブラック７などのカラーインデックス番号が付けられているものを挙げることができる。
【００２１】
顔料（Ｂ）に用いられる無機顔料としては、酸化チタン、チタンブラック、カーボンブラックなどが含まれる。これらの無機顔料および有機顔料は、単独または２種以上を混合して用いることができる。
【００２２】
１．３  ポリエステルアミド酸（Ａ）
本発明のカラーフィルター用組成物に含まれるポリエステルアミド酸（Ａ）は、式（１１）で表される構成単位と式（１２）で表される構成単位とを有すれば特に限定されるものではない。
ここで、式（１１）と（１２）中のＲ11はそれぞれ独立して４価の有機基であり、式（１１）中のＲ12と式（１２）中のＲ13はそれぞれ独立して２価の有機基である。
【００２３】
本明細書中、「有機基」とは特に限定されるものではないが、たとえば、置換基を有していてもよい炭素数１〜１００の炭化水素が挙げられ、好ましくは炭素数１〜１００の炭化水素が挙げられる。
【００２４】
本明細書において、「炭素数１〜２０の炭化水素」の炭化水素は、飽和若しくは不飽和の非環式であってもよいし、飽和若しくは不飽和の環式であってもよい。炭素数２〜２０の炭化水素が非環式の場合には、直鎖状でもよいし、枝分かれでもよい。「炭素数１〜２０の炭化水素」には、炭素数１〜２０のアルキル、炭素数２〜２０のアルケニル、炭素数２〜２０のアルキニル、炭素数４〜２０のアルキルジエニル、炭素数６〜１８のアリール、炭素数７〜２０のアルキルアリール、炭素数７〜２０のアリールアルキル、炭素数４〜２０のシクロアルキル、炭素数４〜２０のシクロアルケニルなどが含まれる。
本明細書において、「炭素数１〜２０のアルキル」は、炭素数１〜１０のアルキルであることが好ましく、炭素数１〜６のアルキルであることが更に好ましい。アルキルの例としては、制限するわけではないが、メチル、エチル、プロピル、イソプロピル、ｎ−ブチル、ｓ−ブチル、ｔ−ブチル、ペンチル、ヘキシル、ドデカニル等を挙げることができる。
【００２５】
本明細書において、「炭素数２〜２０のアルケニル」は、炭素数２〜１０のアルケニルであることが好ましく、炭素数２〜６のアルケニルであることが更に好ましい。アルケニルの例としては、制限するわけではないが、ビニル、アリル、プロペニル、イソプロペニル、２−メチル−１−プロペニル、２−メチルアリル、２−ブテニル等を挙げることができる。
【００２６】
本明細書において、「炭素数２〜２０のアルキニル」は、炭素数２〜１０のアルキニルであることが好ましく、炭素数２〜６のアルキニルであることが更に好ましい。アルキニルの例としては、制限するわけではないが、エチニル、プロピニル、ブチニル等を挙げることができる。
【００２７】
本明細書において、「炭素数４〜２０のアルキルジエニル」は、炭素数４〜１０のアルキルジエニルであることが好ましく、炭素数４〜６のアルキルジエニルであることが更に好ましい。アルキルジエニルの例としては、制限するわけではないが、１，３−ブタジエニル等を挙げることができる。
【００２８】
本明細書において、「炭素数６〜１８のアリール」は、炭素数６〜１０のアリールであることが好ましい。アリールの例としては、制限するわけではないが、フェニル、１−ナフチル、２−ナフチル、インデニル、ビフェニリル、アントリル、フェナントリル等を挙げることができる。
【００２９】
本明細書において、「炭素数７〜２０のアルキルアリール」は、炭素数７〜１２のアルキルアリールであることが好ましい。アルキルアリールの例としては、制限するわけではないが、ｏ−トリル、ｍ−トリル、ｐ−トリル、２，３−キシリル、２，４−キシリル、２，５−キシリル、ｏ−クメニル、ｍ−クメニル、ｐ−クメニル、メシチル等を挙げることができる。
【００３０】
本明細書において、「炭素数７〜２０のアリールアルキル」は、炭素数７〜１２のアリールアルキルであることが好ましい。アリールアルキルの例としては、制限するわけではないが、ベンジル、フェネチル、ジフェニルメチル、トリフェニルメチル、１−ナフチルメチル、２−ナフチルメチル、２，２−ジフェニルエチル、３−フェニルプロピル、４−フェニルブチル、５−フェニルペンチル等を挙げることができる。
【００３１】
本明細書において、「炭素数４〜２０のシクロアルキル」は、炭素数４〜１０のシクロアルキルであることが好ましい。シクロアルキルの例としては、制限するわけではないが、シクロプロピル、シクロブチル、シクロペンチル、シクロヘキシル等を挙げることができる。
【００３２】
本明細書において、「炭素数４〜２０のシクロアルケニル」は、炭素数４〜１０のシクロアルケニルであることが好ましい。シクロアルケニルの例としては、制限するわけではないが、シクロプロペニル、シクロブテニル、シクロペンテニル、シクロヘキセニル等を挙げることができる。
【００３３】
本明細書において、「炭素数２〜２０のアルコキシ」は、炭素数２〜１０のアルコキシであることが好ましく、炭素数２〜６のアルコキシであることが更に好ましい。アルコキシの例としては、制限するわけではないが、エトキシ、プロポキシ、ブトキシ、ペンチルオキシ等がある。
【００３４】
本明細書において、「炭素数６〜２０のアリールオキシ」は、炭素数６〜１０のアリールオキシであることが好ましい。アリールオキシの例としては、制限するわけではないが、フェニルオキシ、ナフチルオキシ、ビフェニルオキシ等を挙げることができる。
【００３５】
本明細書において、「アルキルチオ（−ＳＹ1、式中、Ｙ1は置換を有してもよい炭素数２〜２０のアルキルを示す。）」および「アルキルスルホニル（−ＳＯ2Ｙ3、式中、Ｙ3は置換を有してもよい炭素数１〜２０のアルキルを示す。）」において、Ｙ1およびＹ3は、炭素数２〜１０のアルキルであることが好ましく、炭素数２〜６のアルキルであることが更に好ましい。アルキルの例としては、制限するわけではないが、メチル、エチル、プロピル、イソプロピル、ｎ−ブチル、ｓ−ブチル、ｔ−ブチル、ペンチル、ヘキシル、ドデカニル等を挙げることができる。
【００３６】
本明細書において、「アリールチオ（−ＳＹ2、式中、Ｙ2は置換を有してもよい炭素数６〜１８のアリールを示す。）」および「アリールスルホニル（−ＳＯ2Ｙ4、式中、Ｙ4は置換を有してもよい炭素数６〜１８のアリールを示す。）」において、Ｙ2およびＹ4は、炭素数６〜１０のアリールであることが好ましい。アリールの例としては、制限するわけではないが、フェニル、１−ナフチル、２−ナフチル、インデニル、ビフェニリル、アントリル、フェナントリル等を挙げることができる。
【００３７】
「炭素数１〜２０の炭化水素」、「炭素数２〜２０のアルコキシ」、「炭素数６〜２０のアリールオキシ」、「アミノ」、「シリル」、「アルキルチオ」、「アリールチオ」、「アルキルスルホニル」、「アリールスルホニル」には、置換基が導入されていてもよい。この置換としては、たとえば、エステル、カルボキシル、アミド、アルキン、トリメチルシリル、アミノ、ホスホニル、チオ、カルボニル、ニトロ、スルホ、イミノ、ハロゲノ、またはアルコキシなどを挙げることができる。この場合、置換基は、置換可能な位置に１個以上、置換可能な最大数まで導入されていてもよく、好ましくは１個〜４個導入されていてもよい。置換基数が２個以上である場合、各置換基は同一であっても異なっていてもよい。
【００３８】
本明細書において、「置換基を有してもよいアミノ」の例としては、制限するわけではないが、アミノ、ジメチルアミノ、メチルアミノ、メチルフェニルアミノ、フェニルアミノ等がある。
【００３９】
本明細書において、「置換基を有していてもよいシリル」の例としては、制限するわけではないが、ジメチルシリル、ジエチルシリル、トリメチルシリル、トリエチルシリル、トリメトキシシリル、トリエトキシシリル、ジフェニルメチルシリル、トリフェニルシリル、トリフェノキシシリル、ジメチルメトキシシリル、ジメチルフェノキシシリル、メチルメトキシフェニル等がある。
【００４０】
以上、１価の有機基の具体例を挙げたが、本明細書中、２価の有機基の具体例としては、本明細書中に記載された１価の有機基においてさらに価数を１つ増やした基が挙げられる。同様に、本明細書中、４価の有機基の具体例としては、本明細書中に記載された１価の有機基においてさらに価数を３つ増やした基が挙げられる。
【００４１】
ポリエステルアミド酸（Ａ）は、たとえば、少なくともテトラカルボン酸二無水物（ａ１）、ジアミン（ａ２）および多価ヒドロキシ化合物（ａ３）を反応させることにより得られる。この場合、式（１１）と式（１２）中のＲ11はテトラカルボン酸二無水物残基であり、式（１１）中のＲ12はジアミン残基であり、式（１２）中のＲ13は多価ヒドロキシ化合物残基であり好ましくはジオール残基である。
【００４２】
原料としてさらに１価アルコール（ａ４）を反応させることにより得られるものであってもよく、また、原料としてさらにスチレン−無水マレイン酸共重合体（ａ５）および／またはシリコン含有モノアミン（ａ６）を反応させることにより得られるものであってもよい。
【００４３】
ポリエステルアミド酸（Ａ）の合成には、少なくとも溶剤が必要であり、この溶剤をそのまま残してハンドリング性等を考慮した液状やゲル状の組成物としてもよいし、この溶剤を除去して運搬性などを考慮した固形状の組成物としてもよい。
【００４４】
１．３．１  テトラカルボン酸二無水物（ａ１）
ポリエステルアミド酸（Ａ）の合成に用いることができるテトラカルボン酸二無水物（ａ１）の具体例としては、芳香族テトラカルボン酸二無水物、たとえば３，３'，４，４'−ベンゾフェノンテトラカルボン酸二無水物、２，２'，３，３'−ベンゾフェノンテトラカルボン酸二無水物、２，３，３'，４'−ベンゾフェノンテトラカルボン酸二無水物、３，３'，４，４'−ジフェニルスルホンテトラカルボン酸二無水物、２，２'，３，３'−ジフェニルスルホンテトラカルボン酸二無水物、２，３，３'，４'−ジフェニルスルホンテトラカルボン酸二無水物、３，３'，４，４'−ジフェニルエーテルテトラカルボン酸二無水物、２，２'，３，３'−ジフェニルエーテルテトラカルボン酸二無水物、２，３，３'，４'−ジフェニルエーテルテトラカルボン酸二無水物、２，２−［ビス（３，４ージカルボキシフェニル）］ヘキサフルオロプロパン二無水物またはエチレングリコールビス（アンヒドロトリメリテート）（商品名；ＴＭＥＧ−１００、新日本理化（株）製）など；脂環式テトラカルボン酸二無水物、たとえばシクロブタンテトラカルボン酸二無水物、メチルシクロブタンテトラカルボン酸二無水物、シクロペンタンテトラカルボン酸二無水物、またはシクロヘキサンテトラカルボン酸二無水物など；ならびに脂肪族テトラカルボン酸二無水物、たとえばエタンテトラカルボン酸二無水物またはブタンテトラカルボン酸二無水物などを挙げることができる。
【００４５】
これらの中でも顔料の色純度に影響を与え難い、３，３'，４，４'−ジフェニルスルホンテトラカルボン酸二無水物、３，３'，４，４'−ジフェニルエ−テルテトラカルボン酸二無水物、２，２−［ビス（３，４−ジカルボキシフェニル）］ヘキサフルオロプロパン二無水物、またはエチレングリコールビス（アンヒドロトリメリテート）（商品名；ＴＭＥＧ−１００、新日本理化（株）製）などが好ましく、さらに、３，３'，４，４'−ジフェニルエーテルテトラカルボン酸二無水物または３，３'，４，４'−ジフェニルスルホンテトラカルボン酸二無水物などが特に好ましい。
【００４６】
１．３．２  ジアミン（ａ２）
ポリエステルアミド酸（Ａ）の合成に用いることができるジアミン（ａ２）の具体例としては、４，４'−ジアミノジフェニルスルホン、３，３'−ジアミノジフェニルスルホン、３，４'−ジアミノジフェニルスルホン、ビス［４−（４−アミノフェノキシ）フェニル］スルホン、ビス［４−（３−アミノフェノキシ）フェニル］スルホン、ビス［３−（４−アミノフェノキシ）フェニル］スルホン、［４−（４−アミノフェノキシ）フェニル］［３−（４−アミノフェノキシ）フェニル］スルホン、［４−（３−アミノフェノキシ）フェニル］［３−（４−アミノフェノキシ）フェニル］スルホンまたは２，２−ビス［４−（４−アミノフェノキシ）フェニル］ヘキサフルオロプロパンなどを挙げることができる。
【００４７】
これらの中でも顔料の色純度に影響を与え難い、３，３'−ジアミノジフェニルスルホンまたはビス［４−（３−アミノフェノキシ）フェニル］スルホンなどが好ましく、さらに、３，３'−ジアミノジフェニルスルホンなどが特に好ましい。
【００４８】
１．３．３  多価ヒドロキシ化合物（ａ３）
ポリエステルアミド酸（Ａ）の合成に用いることができる多価ヒドロキシ化合物（ａ３）の具体例としては、エチレングリコール、ジエチレングリコール、トリエチレングリコール、テトラエチレングリコール、分子量１，０００以下のポリエチレングリコール、プロピレングリコール、ジプロピレングリコール、トリプロピレングリコール、テトラプロピレングリコール、分子量１，０００以下のポリプロピレングリコール、１，２−ブタンジオール、１，３−ブタンジオール、１，４−ブタンジオール、１，２−ペンタンジオール、１，５−ペンタンジオール、２，４−ペンタンジオール、１，２，５−ペンタントリオール、１，２−ヘキサンジオール、１，６−ヘキサンジオール、２，５−ヘキサンジオール、１，２，６−ヘキサントリオール、１，２−ヘプタンジオール、１，７−ヘプタンジオール、１，２，７−ヘプタントリオール、１，２−オクタンジオール、１，８−オクタンジオール、３，６−オクタンジオール、１，２，８−オクタントリオール、１，２−ノナンジオール、１，９−ノナンジオール、１，２，９−ノナントリオール、１，２−デカンジオール、１，１０−デカンジオール、１，２，１０−デカントリオール、１，２−ドデカンジオール、１，１２−ドデカンジオール、グリセリン、トリメチロールプロパン、ペンタエリスリトール、ジペンタエリスリトール、ビスフェノールＡ(商品名)、ビスフェノールＳ（商品名）、ビスフェノールＦ(商品名)、ジエタノールアミン、またはトリエタノールアミン、などを挙げることができる。
【００４９】
これらの中でも溶剤への溶解性が優れる、エチレングリコール、プロピレングリコール、１，４−ブタンジオール、１，５−ペンタンジオール、１，６−ヘキサンジオール、１，７−ヘプタンジオール、または１，８−オクタンジオールなどが好ましく、さらに、１，４−ブタンジオール、１，５−ペンタンジオールまたは１，６−ヘキサンジオールなどが特に好ましい。
【００５０】
１．３．４  １価アルコール（ａ４）
ポリエステルアミド酸（Ａ）の合成に用いることができる１価のアルコール（ａ４）の具体例としては、メタノール、エタノール、１−プロパノール、イソプロピルアルコール、アリルアルコール、ベンジルアルコール、２−ヒドロキシエチルメタクリレート、プロピレングリコールモノエチルエーテル、プロピレングリコールモノメチルエーテル、ジプロピレングリコールモノエチルエーテル、ジプロピレングリコールモノメチルエーテル、エチレングリコールモノエチルエーテル、エチレングリコールモノメチルエーテル、ジエチレングリコールモノエチルエーテル、ジエチレングリコールモノエチルエーテル、フェノール、ボルネオール、マルトール、リナロール、テルピネオール、ジメチルベンジルカルビノール、または３−エチル−３−ヒドロキシメチルオキセタン等を挙げることができる。
【００５１】
これらの中でもイソプロピルアルコール、アリルアルコール、ベンジルアルコール、２−ヒドロキシエチルメタクリレート、プロピレングリコールモノエチルエーテル、または３−エチル−３−ヒドロキシメチルオキセタンが好ましい。これらを使用してできるポリエステルアミド酸と、エポキシ樹脂を混合した場合の相溶性を考慮すると、１価のアルコール（ａ４）としてベンジルアルコールを使用することがより好ましい。
【００５２】
１．３．５  スチレン−無水マレイン酸共重合体（ａ５）
カラーフィルター用組成物の耐熱性および耐アルカリ性を高めるために、ポリエステルアミド酸（Ａ）の原料として、さらに酸無水物基を３個以上有する化合物を添加してもよい。酸無水物基を３個以上有する化合物としては、スチレン−無水マレイン酸共重合体（ａ５）などを挙げることができる。スチレン−無水マレイン酸共重合体（ａ５）を構成する各成分の比率については、スチレン／無水マレイン酸のモル比は１〜５が好ましく、１〜３が特に好ましい。スチレン−無水マレイン酸共重合体（ａ５）の具体例としては、川原油化（株）製、ＳＭＡ３０００Ｐ、ＳＭＡ２０００Ｐ、ＳＭＡ１０００Ｐなどの市販品を挙げることができる。
【００５３】
１．３．６  シリコン含有モノアミン（ａ６）
カラーフィルター用組成物の耐熱性を向上させるために、ポリエステルアミド酸（Ａ）の原料として、さらにシリコン含有モノアミン（ａ６）を添加してもよい。シリコン含有モノアミン（ａ６）の具体例としては、３−アミノプロピルトリメトキシシラン、３−アミノプロピルトリエトキシシラン、３−アミノプロピルメチルジメトキシシラン、３−アミノプロピルメチルジエトキシシラン、４−アミノブチルトリメトキシシラン、４−アミノブチルトリエトキシシラン、４−アミノブチルメチルジエトキシシラン、ｐ−アミノフェニルトリメトキシシラン、ｐ−アミノフェニルトリエトキシシラン、ｐ−アミノフェニルメチルジメトキシシラン、ｐ−アミノフェニルメチルジエトキシシラン、ｍ−アミノフェニルトリメトキシシラン、およびｍ−アミノフェニルメチルジエトキシシランなどを挙げることができる。これらの中でも３−アミノプロピルトリエトキシシラン、およびｐ−アミノフェニルトリメトキシシランが好ましく、３−アミノプロピルトリエトキシシランが耐熱性および耐酸性が良好で、特に好ましい。
【００５４】
１．３．７  酸無水物基を１つ有する化合物（ａ７）
ポリエステルアミド酸（Ａ）の原料には、必要に応じて、酸無水物基を１つ有する化合物を用いてもよい。
酸無水物基を１つ有する化合物を添加してポリエステルアミド酸（Ａ）を合成することにより、ポリエステルアミド酸（Ａ）の重量平均分子量を低下させ、カラーフィルター用組成物をジェッティングした際に、液柱の吐出精度を向上させることができる。酸無水物基を１つ有する化合物の具体例としては、トリメリット酸無水物、フタル酸無水物を挙げることができる。
【００５５】
１．３．８  重合反応に用いる溶剤（ａ８）
ポリエステルアミド酸（Ａ）を合成するための重合反応に用いる溶剤（ａ８）の具体例としては、エチレングリコールモノｔ−ブチルエーテルアセテート、プロピレングリコールモノｔ−ブチルエーテルアセテート、エチレングリコールモノメチルエーテル、エチレングリコールモノエチルエーテル、エチレングリコールモノｎ−プロピルエーテル、エチレングリコールモノｎ−ブチルエーテル、エチレングリコールモノフェニルエーテル、ジエチレングリコールモノメチルエーテル、ジエチレングリコールモノエチルエーテル、ジエチレングリコールモノｎ−プロピルエーテル、ジエチレングリコールモノｎ−ブチルエーテル、ジエチレングリコールジメチルエーテル、ジエチレングリコールメチルエチルエーテル、ジエチレングリコールジエチルエーテル、プロピレングリコールモノメチルエーテル、プロピレングリコールモノエチルエーテル、プロピレングリコールモノｎ−プロピルエーテル、プロピレングリコールモノｎ−ブチルエーテル、プロピレングリコールモノフェニルエーテル、ジプロピレングリコールモノメチルエーテル、ジプロピレングリコールモノエチルエーテル、ジプロピレングリコールモノｎ−プロピルエーテル、ジプロピレングリコールモノｎ−ブチルエーテル、ジプロピレングリコールモノフェニルエーテル、ジプロピレングリコールジメチルエーテル、ジプロピレングリコールメチルエチルエーテル、ジプロピレングリコールジエチルエーテル、トリプロピレングリコールモノメチルエーテル、トリプロピレングリコールモノエチルエーテル、トリプロピレングリコールモノｎ−プロピルエーテル、トリプロピレングリコールモノｎ−ブチルエーテル、トリプロピレングリコールモノフェニルエーテル、ｎ−プロピルアセテート，ｎ−ブチルアセテート、イソブチルアセテート、エチレングリコールモノメチルエーテルアセテート、エチレングリコールモノエチルエーテルアセテート、エチレングリコールモノｎ−プロピルエーテルアセテート、エチレングリコールモノｎ−ブチルエーテルアセテート、ジエチレングリコールモノメチルエーテルアセテート、ジエチレングリコールモノエチルエーテルアセテート、ジエチレングリコールモノｎ−プロピルエーテルアセテート、ジエチレングリコールモノｎ−ブチルエーテルアセテート、プロピレングリコールモノメチルエーテルアセテート、プロピレングリコールモノエチルエーテルアセテート、プロピレングリコールモノｎ−プロピルエーテルアセテート、プロピレングリコールモノｎ−ブチルエーテルアセテート、ジプロピレングリコールモノメチルエーテルアセテート、ジプロピレングリコールモノエチルエーテルアセテート、ジプロピレングリコールモノｎ−プロピルエーテルアセテート、ジプロピレングリコールモノｎ−ブチルエーテルアセテート、トリプロピレングリコールモノメチルエーテルアセテート、トリプロピレングリコールモノエチルエーテルアセテート、トリプロピレングリコールモノｎ−プロピルエーテルアセテート、トリプロピレングリコールモノｎ−ブチルエーテルアセテート、トリプロピレングリコールモノフェニルエーテルアセテート、プロピレングリコールジアセテート、１，３−ブチレングリコールジアセテート、シクロヘキサノールアセテート、３−メトキシブチルアセテート、トリアセチン、３，５，５−トリメチル−２−シクロヘキセン−１−オン、１，３−ジメチル−２−イミダゾリジノン、３−メトキシプロピオン酸メチル、３−メトキシプロピオン酸エチル、３−エトキシプロピオン酸メチル、３−エトキシプロピオン酸エチル、乳酸エチル、シクロヘキサノン、Ｎ−メチル−２−ピロリドン、Ｎ，Ｎ−ジメチルアセトアミドなどを挙げることができる。
【００５６】
これらの中でも、カラーフィルター用組成物をジェッティングした際に、液柱の吐出精度が高い、エチレングリコールモノｔ−ブチルエーテルアセテート、プロピレングリコールモノｔ−ブチルエーテルアセテート、ジエチレングリコールモノエチルエーテル、ジエチレングリコールモノｎ−ブチルエーテル、ジエチレングリコールメチルエチルエーテル、プロピレングリコールモノフェニルエーテル、ジプロピレングリコールモノｎ−プロピルエーテル、ジプロピレングリコールモノｎ−ブチルエーテル、トリプロピレングリコールモノメチルエーテル、トリプロピレングリコールモノｎ−ブチルエーテル、ジエチレングリコールモノエチルエーテルアセテート、ジエチレングリコールモノｎ−ブチルエーテルアセテート、プロピレングリコールモノメチルエーテルアセテート、１，３−ブチレングリコールジアセテート、トリアセチン、１，３−ジメチル−２−イミダゾリジノン、３−メトキシプロピオン酸メチル、またはＮ−メチル−２−ピロリドンなどが好ましい。
【００５７】
これらの溶剤は単独、または２種以上の混合溶剤として使用できる。また、３０重量％以下の割合であれば上記溶剤以外に他の溶剤を混合して用いることもできる。
【００５８】
なお、これらの溶剤（ａ８）を、カラーフィルター用組成物を構成する溶媒（Ｇ）の一部としてそのまま用いてもよい。
【００５９】
１．３．９  ポリエステルアミド酸（Ａ）の合成条件
テトラカルボン酸二無水物（ａ１）Ｘモル、ジアミン（ａ２）Ｙモルおよび多価ヒドロキシ化合物（ａ３）Ｚモルを上記溶剤（ａ８）中で反応させてポリエステルアミド酸（Ａ）を合成する場合、Ｘ、ＹおよびＺはそれらの間に数式（１）および数式（２）の関係が成立するような割合に定めることが好ましい。この範囲であれば、ポリエステルアミド酸（Ａ）の溶剤への溶解性が高く、顔料との親和性が高く、結果として耐薬品性、耐熱性に優れたカラーフィルターを得ることができる。
０．２≦Ｚ／Ｙ≦８．０・・・・・・・・・（１）
０．２≦（Ｙ＋Ｚ）／Ｘ≦１．５・・・・・（２）
数式（１）の関係は、好ましくは０．７≦Ｚ／Ｙ≦７．０であり、より好ましくは１．３≦Ｚ／Ｙ≦７．０である。また、数式（２）の関係は、好ましくは０．５≦（Ｙ＋Ｚ）／Ｘ≦０．９であり、より好ましくは０．７≦（Ｙ＋Ｚ）／Ｘ≦０．８である。
【００６０】
なお、原料としてさらに１価アルコール（ａ４）、スチレン−無水マレイン酸共重合体（ａ５）またはシリコン含有モノアミン（ａ６）を反応させる場合であっても、基本的には上記数式の関係が好ましい。
反応原料全体（１００重量部）に対して、１価アルコール（ａ４）は好ましくは０〜５０重量部、さらに好ましくは０〜２０重量部、スチレン−無水マレイン酸共重合体（ａ５）は好ましくは０〜５０重量部、さらに好ましくは０〜３０重量部、シリコン含有モノアミン（ａ６）は好ましくは０〜５０重量部、さらに好ましくは０〜２０重量部が好ましい。
【００６１】
ポリエステルアミド酸（Ａ）が、分子末端に酸無水物基を有している場合には、必要により、上述した１価アルコール（ａ４）を添加して反応させることができる。１価アルコール（ａ４）を添加して反応することにより得られたポリエステルアミド酸（Ａ）は、エポキシ樹脂との相溶性が改善されるとともに、それらを含むカラーフィルター用組成物をジェッティングした際に液柱の吐出精度を向上させ、サテライトが抑制される。
【００６２】
反応原料の反応系への添加順序には、特にこだわらない。たとえば、テトラカルボン酸二無水物（ａ１）とジアミン（ａ２）および多価ヒドロキシ化合物（ａ３）を同時に反応溶剤に加える方法でもよい。また、ジアミン（ａ２）および多価ヒドロキシ化合物（ａ３）を反応溶剤中に溶解させた後、テトラカルボン酸二無水物（ａ１）を添加する方法でもよい。または、テトラカルボン酸二無水物（ａ１）とジアミン（ａ２）をあらかじめ反応せしめた後、その反応生成物に多価ヒドロキシ化合物（ａ３）を添加する方法でもよい。
また、１価アルコール（ａ４）は、テトラカルボン酸二無水物（ａ１）と同時に添加させても、テトラカルボン酸二無水物（ａ１）と、ジアミン（ａ２）および多価ヒドロキシ化合物（ａ３）の反応が終了した後に添加させてもよい。スチレン−無水マレイン酸共重合体（ａ５）および酸無水物基を１つ有する化合物（ａ７）は、テトラカルボン酸二無水物（ａ１）と同時に添加させるとよい。また、シリコン含有モノアミン（ａ６）を反応させる場合には、テトラカルボン酸二無水物（ａ１）と、ジアミン（ａ２）および多価ヒドロキシ化合物（ａ３）の反応が終了した後に、反応液を４０℃以下まで冷却した後、シリコン含有モノアミン（ａ６）を添加し、１０〜４０℃で０．１〜６時間反応させるとよい。
【００６３】
重合反応に用いる溶剤（ａ８）は、テトラカルボン酸二無水物（ａ１）、ジアミン（ａ２）および多価ヒドロキシ化合物（ａ３）の合計１００重量部に対し１００重量部以上使用すると、反応がスムーズに進行するので好ましい。反応は４０℃〜２００℃で、０．２〜２０時間反応させるのがよい。
【００６４】
このようにして合成されたポリエステルアミド酸（Ａ）は、式（１１）で表される構成単位と式（１２）で表される構成単位を含み、その末端は原料であるテトラカルボン酸二無水物（ａ１）、ジアミン（ａ２）もしくは多価ヒドロキシ化合物（ａ３）に由来する酸無水物基、アミノ基もしくはヒドロキシ基であるか、またはこれら化合物以外の添加物がその末端を構成する。式（１１）および式（１２）において、Ｒ11はテトラカルボン酸二無水物（ａ１）の残基であり、好ましくは炭素数２〜３０の有機基である。Ｒ12はジアミン（ａ２）の残基であり、好ましくは炭素数２〜３０の有機基である。Ｒ13は多価ヒドロキシ化合物（ａ３）の残基であり、好ましくは炭素数２〜２０の有機基である。
【００６５】
得られたポリエステルアミド酸（Ａ）の重量平均分子量は１，０００〜５０，０００であることが好ましく、１，０００〜２０，０００がより好ましい。これらの範囲にあれば、耐薬品性および耐熱性が良好となる。
【００６６】
１．４  重合性二重結合を有する化合物（Ｄ）
本発明のカラーフィルター用組成物は重合性二重結合を有する化合物（Ｄ）を含んでもよい。重合性二重結合を有する化合物（Ｄ）としては、重合性二重結合を１個以上有すれば特に限定されるものではないが、（メタ）アクリロイル基を１個以上有していることが好ましい。
【００６７】
具体例としては、エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、エピクロルヒドリン変性エチレングリコールジ（メタ）アクリレート、エピクロルヒドリン変性ジエチレングリコールジ（メタ）アクリレート、エピクロルヒドリン変性トリエチレングリコールジ（メタ）アクリレート、エピクロルヒドリン変性テトラエチレングリコールジ（メタ）アクリレート、エピクロルヒドリン変性ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、テトラプロピレングリコールジ（メタ）アクリレート、ポリプロピレングリコールジ（メタ）アクリレート、エピクロルヒドリン変性プロピレングリコールジ（メタ）アクリレート、エピクロルヒドリン変性ジプロピレングリコールジ（メタ）アクリレート、エピクロルヒドリン変性トリプロピレングリコールジ（メタ）アクリレート、エピクロルヒドリン変性テトラプロピレングリコールジ（メタ）アクリレート、エピクロルヒドリン変性ポリプロピレングリコールジ（メタ）アクリレート、トリメチロールプロパントリ（メタ）アクリレート、エチレンオキシド変性トリメチロールプロパントリ（メタ）アクリレート、プロピレンオキシド変性トリメチロールプロパントリ（メタ）アクリレート、エピクロルヒドリン変性トリメチロールプロパントリ（メタ）アクリレート、ジトリメチロールプロパンテトラ（メタ）アクリレート、グリセロールアクリレートメタクリレート、グリセロールジ（メタ）アクリレート、グリセロールトリ（メタ）アクリレート、エピクロルヒドリン変性グリセロールトリ（メタ）アクリレート、１，６−ヘキサンジオールジ（メタ）アクリレート、エピクロルヒドリン変性１，６−ヘキサンジオールジ（メタ）アクリレート、メトキシ化シクロヘキシルジ（メタ）アクリレート、ネオペンチルグリコールジ（メタ）アクリレート、ヒドロキシピバリン酸ネオペンチルグリコールジ（メタ）アクリレート、カプロラクトン変性ヒドロキシピバリン酸ネオペンチルグリコールジ（メタ）アクリレート、ジグリセリンテトラ（メタ）アクリレート、ペンタエリスリトールトリ（メタ）アクリレート、ペンタエリスリトールテトラ（メタ）アクリレート、ステアリン酸変性ペンタエリスリトールジ（メタ）アクリレート、ジペンタエリスリトールペンタ（メタ）アクリレート、アルキル変性ジペンタエリスリトールペンタ（メタ）アクリレート、アルキル変性ジペンタエリスリトールテトラ（メタ）アクリレート、アルキル変性ジペンタエリスリトールトリ（メタ）アクリレート、ジペンタエリスリトールヘキサ（メタ）アクリレート、カプロラクトン変性ジペンタエリスリトールヘキサ（メタ）アクリレート、アリル化シクロヘキシルジ（メタ）アクリレート、ビス[（メタ）アクリロキシネオペンチルグリコール]アジペート、２，２−ビス[４−（（メタ）アクリロキシ）フェニル]プロパン、（メタ）アクリ��ート、２，２−ビス[４−（（メタ）アクリロキシポリエトキシ）フェニル]プロパン、２，２−ビス[４−（（メタ）アクリロキシ）フェニル]メタン、２，２−ビス[４−（（メタ）アクリロキシポリエトキシ）フェニル]メタン、２，２−ビス[４−（（メタ）アクリロキシ）フェニル]スルホン、２，２−ビス[４−（（メタ）アクリロキシポリエトキシ）フェニル]スルホン、１，４−ブタンジオールジ（メタ）アクリレート、１，３−ブチレングリコール（メタ）アクリレート、ジシクロペンタニルジアクリレート、エチレンオキシド変性リン酸ジ（メタ）アクリレート、エチレンオキシド変性リン酸トリ（メタ）アクリレート、カプロラクトン，エチレンオキシド変性リン酸ジ（メタ）アクリレート、カプロラクトン，エチレンオキシド変性リン酸トリ（メタ）アクリレート、エピクロルヒドリン変性フタル酸ジ（メタ）アクリレート、テトラブロモビスフェノールＡジ（メタ）アクリレート、トリグルセロールジ（メタ）アクリレート、ネオペンチルグリコール変性トリメチロールプロパンジ（メタ）アクリレート、トリス[（メタ）アクリロキシエチル]イソシアヌレート、カプロラクトン変性トリス[（メタ）アクリロキシエチル]イソシアヌレート、（メタ）アクリル化イソシアヌレート、またはウレタン（メタ）アクリレート等を挙げることができる。
これらの重合性二重結合を有する化合物（Ｄ）は１種の化合物であっても、２種以上の異なる種類の混合物であってもよい。
【００６８】
また、重合性二重結合を有する化合物（Ｄ）が、（メタ）アクリロイル基を２〜２０個有する化合物を５０重量％以上含有していると、硬化速度が速いために好ましい。また、重合性二重結合を有する化合物（Ｄ）が、（メタ）アクリロイル基を４〜２０個有する化合物を５０重量％以上含有していると、さらに硬化速度が速くいっそう好ましい。
（メタ）アクリロイル基を４〜２０個有する化合物の具体例としては、トリメチロールプロパントリアクリレート、ペンタエリスリトールトリアクリレート、ペンタエリスリトールテトラアクリレート、ジペンタエリスリトールペンタアクリレート、ジペンタエリスリトールヘキサアクリレート、ジグリセリンテトラアクリレート、イソシアヌール酸エチレンオキシド変性トリアクリレート、またはウレタン（メタ）アクリレート等を挙げることができる。
【００６９】
１．５  光重合開始剤（Ｅ）
本発明のカラーフィルター用組成物は光重合開始剤（Ｅ）を含んでもよい。光重合開始剤（Ｅ）としては、光によりラジカルを発生させる性質を有する限り、特に限定されるものではない。具体例としては、ベンゾフェノン、ミヒラーズケトン、４,４’−ビス（ジエチルアミノ）ベンゾフェノン、キサントン、チオキサントン、イソプロピルキサントン、２,４−ジエチルチオキサントン、２−エチルアントラキノン、アセトフェノン、２−ヒドロキシ−２−メチルプロピオフェノン、２−ヒドロキシ−２−メチル−４’−イソプロピルプロピオフェノン、１−ヒドロキシシクロヘキシルフェニルケトン、イソプロピルベンゾインエーテル、イソブチルベンゾインエーテル、２,２−ジエトキシアセトフェノン、２,２−ジメトキシ−２−フェニルアセトフェノン、カンファーキノン、ベンズアントロン、２−メチル−１−［４−（メチルチオ）フェニル］−２−モルホリノプロパン−１−オン、１，２−オクタジオン，１−[４−（フェニルチオ）−，２−（O−ベンゾイルオキシム）、２−ベンジル−２−ジメチルアミノ−１−（４−モルホリノフェニル）−ブタノン−１、４−ジメチルアミノ安息香酸エチル、４−ジメチルアミノ安息香酸イソアミル、４,４’−ジ（ｔ−ブチルペルオキシカルボニル）ベンゾフェノン、３,４,４’−トリ（ｔ−ブチルペルオキシカルボニル）ベンゾフェノン、２,４,６−トリメチルベンゾイルジフェニルフォスフィンオキサイド、２−（４’−メトキシスチリル）−４,６−ビス（トリクロロメチル）−ｓ−トリアジン、２−（３’,４’−ジメトキシスチリル）−４,６−ビス（トリクロロメチル）−ｓ−トリアジン、２−（２’,４’−ジメトキシスチリル）−４,６−ビス（トリクロロメチル）−ｓ−トリアジン、２−（２’−メトキシスチリル）−４,６−ビス（トリクロロメチル）−ｓ−トリアジン、２−（４’−ペンチルオキシスチリル）−４,６−ビス（トリクロロメチル）−ｓ−トリアジン、４−［ｐ−Ｎ,Ｎ−ジ（エトキシカルボニルメチル）］−２,６−ジ（トリクロロメチル）−ｓ−トリアジン、１,３−ビス（トリクロロメチル）−５−（２’−クロロフェニル）−ｓ−トリアジン、１,３−ビス（トリクロロメチル）−５−（４’−メトキシフェニル）−ｓ−トリアジン、２−（ｐ−ジメチルアミノスチリル）ベンズオキサゾール、２−（ｐ−ジメチルアミノスチリル）ベンズチアゾール、２−メルカプトベンゾチアゾール、３,３’−カルボニルビス（７−ジエチルアミノクマリン）、２−（ｏ−クロロフェニル）−４,４’,５,５’−テトラフェニル−１,２’−ビイミダゾール、２,２’−ビス（２−クロロフェニル）−４,４’,５,５’−テトラキス（４−エトキシカルボニルフェニル）−１,２’−ビイミダゾール、２,２’−ビス（２,４−ジクロロフェニル）−４,４’,５,５’−テトラフェニル−１,２’−ビイミダゾール、２,２’−ビス（２,４−ジブロモフェニル）−４,４’,５,５’−テトラフェニル−１,２’−ビイミダゾール、２,２’−ビス（２,４,６−トリクロロフェニル）−４,４’,５,５’−テトラフェニル−１,２’−ビイミダゾール、３−（２−メチル−２−ジメチルアミノプロピオニル）カルバゾール、３,６−ビス（２−メチル−２−モルホリノプロピオニル）−９−ｎ��ドデシルカルバゾール、１−ヒドロキシシクロヘキシルフェニルケトン、ビス（η5−２,４−シクロペンタジエン−１−イル）−ビス（２,６−ジフルオロ−３−（１Ｈ−ピロール−１−イル）−フェニル）チタニウム、２−メチル−１−［４−（メチルチオ）フェニル］−２−モルホリノプロパン−１−オン、２−ベンジル−２−ジメチルアミノ−１−（４−モルホリノフェニル）−ブタノン−１、３，３’，４，４’−テトラ（ｔ−ブチルペルオキシカルボニル）ベンゾフェノン、３，３’，４，４’−テトラ（ｔ−ヘキシルペルオキシカルボニル）ベンゾフェノン、３,３’−ジ（メトキシカルボニル）−４,４’−ジ（ｔ−ブチルペルオキシカルボニル）ベンゾフェノン、３,４’−ジ（メトキシカルボニル）−４,３’−ジ（ｔ−ブチルペルオキシカルボニル）ベンゾフェノン、４,４’−ジ（メトキシカルボニル）−３,３’−ジ（ｔ−ブチルペルオキシカルボニル）ベンゾフェノン、または１，２−オクタンジオン，１−[４−（フェニルチオ）フェニル]−，２−（ｏ−ベンゾイルオキシム）などが挙げられる。
【００７０】
これらの中でも、２−メチル−１−［４−（メチルチオ）フェニル］−２−モルホリノプロパン−１−オン、２−ベンジル−２−ジメチルアミノ−１−（４−モルホリノフェニル）−ブタノン−１、３,３’−ジ（メトキシカルボニル）−４,４’−ジ（ｔ−ブチルペルオキシカルボニル）ベンゾフェノン、３,４’−ジ（メトキシカルボニル）−４,３’−ジ（ｔ−ブチルペルオキシカルボニル）ベンゾフェノン、４,４’−ジ（メトキシカルボニル）−３,３’−ジ（ｔ−ブチルペルオキシカルボニル）ベンゾフェノン、または１，２−オクタンジオン，１−[４−（フェニルチオ）フェニル]−，２−（ｏ−ベンゾイルオキシム）などが好ましい。
【００７１】
これらの光重合開始剤（Ｅ）は１種の化合物であっても、２種以上の異なる化合物の混合物であってもよい。
【００７２】
１．６  エポキシ樹脂（Ｃ）
本発明のカラーフィルター用組成物はエポキシ樹脂（Ｃ）をさらに含んでもよい。エポキシ樹脂（Ｃ）はカラーフィルター用組成物を構成する他成分との相溶性が良ければ特に限定されることはないが、好ましくはエポキシ基を有するモノマーの単独重合体、エポキシ基を有する２種以上のモノマーの共重合体、およびエポキシ基を有するモノマーとエポキシ基を有さないモノマーとの共重合体、ビスフェノールＡ型エポキシ樹脂、グリシジルエステル型エポキシ樹脂、脂環式エポキシ樹脂、グリシジルエーテル型エポキシ樹脂、ビスフェノールＡノボラック型エポキシ樹脂、フェノールノボラック型エポキシ樹脂、またはクレゾールノボラック型エポキシ樹脂から選択される１種以上の化合物である。
【００７３】
エポキシ基を有するモノマーの具体例としては、グリシジル（メタ）アクリレートまたはメチルグリシジル（メタ）アクリレート、３，４−エポキシシクロヘキシルメチル（メタ）アクリレート等を挙げることができる。
【００７４】
エポキシ基を有さないモノマーの具体例としては、（メタ）アクリル酸、メチル（メタ）アクリレート、エチル（メタ）アクリレート、イソプロピル（メタ）アクリレート、ブチル（メタ）アクリレート、ｉ−ブチル（メタ）アクリレート、ｔ−ブチル（メタ）アクリレート、シクロヘキシル（メタ）アクリレート、ベンジル（メタ）アクリレート、２−ヒドロキシエチル（メタ）アクリレート、２−ヒドロキシプロピル（メタ）アクリレート、スチレン、メチルスチレン、クロルメチルスチレンなどや；Ｎ−置換マレイミド化合物、たとえばＮ−フェニルマレイミド、またはＮ−シクロヘキシルマレイミドなどを挙げることができる。
これらの中でも、得られる共重合体がポリエステルアミド酸（Ａ）との相溶性が優れているメチル（メタ）アクリレート、ベンジル（メタ）アクリレート、ｎ−ブチル（メタ）アクリレート、２−ヒドロキシエチル（メタ）アクリレート、スチレン、Ｎ−フェニルマレイミド、またはＮ−シクロヘキシルマレイミドなどがさらに好ましい。
【００７５】
エポキシ基を有するモノマーとエポキシ基を有さないモノマーとの共重合体における各モノマーの割合は、エポキシ基を有するモノマーが３０モル％以上であると耐薬品性に優れるので好ましい。また、エポキシ基を有するモノマーが５０モル％以上であるとさらに好ましい。
エポキシ基を有するモノマーの単独重合体、エポキシ基を有する２種以上のモノマーの共重合体、またはエポキシ基を有するモノマーとエポキシ基を有さないモノマーとの共重合体の分子量は、重量平均分子量で１，０００〜１００，０００が好ましく、１，０００〜１０，０００がより好ましい。これらの範囲にあれば、溶剤に対する溶解性が優れ、それらを含むカラーフィルター用組成物としての粘度が低下するから、インクジェットインク組成物としてジェッティングした際に液柱の精度が向上し、サテライトが抑制される。
【００７６】
また、エポキシ樹脂（Ｃ）の好ましい具体例としては、ポリグリシジルメタクリレート、メチルメタクリレート−グリシジルメタクリレート共重合体、ベンジルメタクリレート−グリシジルメタクリレート共重合体、ｎ−ブチルメタクリレート−グリシジルメタクリレート共重合体、２−ヒドロキシエチルメタクリレート−グリシジルメタクリレート共重合体、スチレン−グリシジルメタクリレート共重合体、Ｎ−フェニルマレイミド−グリシジルメタクリレート共重合体、またはＮ−シクロヘキシルマレイミド−グリシジルメタクリレート共重合体などを挙げることができる。
【００７７】
さらに、エポキシ樹脂（Ｃ）の他の好ましい具体例としては、エピコート８０７、エピコート８１５、エピコート８２５、エピコート８２７、エピコート８２８、エピコート１９０Ｐ、エピコート１９１Ｐ（以上商品名、油化シェルエポキシ（株）製）、エピコート１００４、エピコート１２５６（以上商品名、ジャパンエポキシレジン（株）製）、ＴＥＣＨＭＯＲＥ  ＶＧ３１０１Ｌ（商品名；三井化学（株）製）、ＥＰＰＮ−５０１Ｈ、５０２Ｈ（商品名；日本化薬（株）製）、ＪＥＲ  １０３２Ｈ６０（商品名；ジャパンエポキシレジン（株）製）、ＪＥＲ  １５７Ｓ６５、１５７Ｓ７０（商品名；ジャパンエポキシレジン（株）製）、ＥＰＰＮ−２０１（商品名；日本化薬（株）製）、ＪＥＲ  １５２、１５４（商品名；ジャパンエポキシレジン（株）製）、ＥＯＣＮ−１０２Ｓ、１０３Ｓ、１０４Ｓ、１０２０（商品名；日本化薬（株）製）、セロキサイド２０２１、またはＥＨＰＥ−３１５０（以上商品名、ダイセル化学工業（株）製）などを挙げることができる。これらの中でもＴＥＣＨＭＯＲＥ  ＶＧ３１０１Ｌ（商品名；三井化学（株）製）などは耐熱性が良好で好ましい。
【００７８】
さらに、エポキシ樹脂（Ｃ）の他の好ましい具体例としては、２−［４−（２，３−エポキシプロポキシ）フェニル］−２−［４−［１，１−ビス［４−（［２，３−エポキシプロポキシ］フェニル）］エチル］フェニル］プロパンと１，３−ビス［４−［１−［４−（２，３−エポキシプロポキシ）フェニル］−１−［４−［１−［４−（２，３−エポキシプロポキシフェニル）−１−メチルエチル］フェニル］エチル］フェノキシ］−２−プロパノールとの混合物、または２−［４−（２，３−エポキシプロポキシ）フェニル］−２−［４−［１，１−ビス［４−（［２，３−エポキシプロポキシ］フェニル）］エチル］フェニル］プロパンが挙げられる。
【００７９】
１．７．１  熱硬化性カラーフィルター用組成物
本発明のカラーフィルター用組成物の一態様は熱硬化性の組成物である。
熱硬化性カラーフィルター用組成物は、少なくともポリエステルアミド酸（Ａ）と、顔料（Ｂ）とを含有し、ジェッティングした時のインクジェット特性が優れる。該組成物は、硬化原理はこれに限定されないが、加熱によりポリエステルアミド酸（Ａ）が有するアミド酸とカルボン酸とが分子内で反応して、および／またはポリエステルアミド酸（Ａ）の分子間のアミド酸とカルボン酸とが反応して硬化し、製膜後のカラーフィルターの色純度、耐熱性、耐薬品性は優れている。
さらに、エポキシ樹脂（Ｃ）を含有した熱硬化性カラーフィルター用組成物は、ジェッティングした時のインクジェット特性を維持しながら、硬化原理はこれに限定されないが、加熱によりポリエステルアミド酸（Ａ）が有するカルボン酸とエポキシ樹脂（Ｃ）とが反応して、製膜後のカラーフィルターの色純度、耐熱性、耐薬品性がさらに向上する。
この場合、ポリエステルアミド酸（Ａ）Ａ重量部、顔料（Ｂ）Ｂ重量部およびエポキシ樹脂（Ｃ）Ｃ重量部の重量割合には、数式（３）および数式（４）の関係が成立することが好ましい。この範囲であれば、ジェッティングした時のインクジェット特性、製膜後のカラーフィルターの色純度、耐熱性、耐薬品性のバランスが良好である。
０．０５≦Ｂ／（Ａ＋Ｃ）≦５．０・・・・（３）
０．０２≦Ｃ／Ａ≦４．０・・・・・・・・（４）
【００８０】
数式（３）の「Ｂ／（Ａ＋Ｃ）」は、より好ましくは０．１〜３．０であり、さらに好ましくは０．５〜２．０である。また、数式（４）の「Ｃ／Ａ」は、より好ましくは０．０５〜３．０であり、さらに好ましくは０．１〜２．０である。
【００８１】
その他の添加剤として、基板との密着性を向上させるために、カップリング剤を使用することができ、上記カラーフィルター用組成物の固形分１００重量部に対し、好ましくは０〜２０重量部、より好ましくは０〜１０重量部、さらに好ましくは０〜５重量部添加して用いられる。
また、下地基板への濡れ性を向上させるために、界面活性剤を使用することができ、上記カラーフィルター用組成物の固形分１００重量部に対し、好ましくは０．０１〜５重量部、より好ましくは０．０１〜１重量部、さらに好ましくは０．０１〜０．５重量部添加して用いられる。
また、透明性の向上、カラーフィルターが高温にさらされた場合の黄変を防止するために、酸化防止剤を使用することができ、上記カラーフィルター用組成物の固形分１００重量部に対し、好ましくは０〜１０重量部、より好ましくは０〜３重量部、さらに好ましくは０〜１重量部添加して用いられる。
【００８２】
１．７．２  光硬化性カラーフィルター用組成物
本件発明のカラーフィルター用組成物の一態様は光硬化性の組成物である。
上記カラーフィルター用組成物として光硬化性のカラーフィルター用組成物について説明する。光硬化性カラーフィルター用組成物は、少なくともポリエステルアミド酸（Ａ）と、顔料（Ｂ）と、重合性二重結合を有する化合物（Ｄ）と、光重合開始剤（Ｅ）とを含有し、ジェッティングした時のインクジェット特性が優れる。該組成物は、重合・硬化原理はこれに限定されないが、光照射により光重合開始剤（Ｅ）を開始剤として重合性二重結合を有する化合物（Ｄ）が重合した後、さらに、加熱によりポリエステルアミド酸（Ａ）が有するアミド酸とカルボン酸とが分子内で反応して、および／またはポリエステルアミド酸（Ａ）の分子間のアミド酸とカルボン酸とが反応して硬化し、製膜後のカラーフィルターの色純度、耐熱性、耐薬品性は優れている。
ポリエステルアミド酸（Ａ）と、顔料（Ｂ）と、エポキシ樹脂（Ｃ）と、重合性二重結合を有する化合物（Ｄ）と、光重合開始剤（Ｅ）とを含有した光硬化性カラーフィルター用組成物は、ジェッティングした時のインクジェット特性を維持し、重合・硬化原理はこれに限定されないが、光照射により光重合開始剤（Ｅ）を開始剤として重合性二重結合を有する化合物（Ｄ）が重合した後、さらに、加熱によりポリエステルアミド酸（Ａ）が有するカルボン酸とエポキシ樹脂（Ｃ）とが反応して、製膜後のカラーフィルターの色純度、耐熱性、耐薬品性がさらに向上する。
この場合、ポリエステルアミド酸（Ａ）Ａ重量部、顔料（Ｂ）Ｂ重量部、エポキシ樹脂（Ｃ）Ｃ重量部および重合性二重結合を有する化合物（Ｄ）Ｄ重量部の重量割合には、数式（５）、数式（６）および数式（７）の関係が成立することが好ましい。この範囲であれば、ジェッティングした時のインクジェット特性、製膜後のカラーフィルターの色純度、耐熱性、耐薬品性のバランスが良好である。
０．０５≦Ｂ／（Ａ＋Ｃ＋Ｄ）≦５．０・・・（５）
０．０２≦（Ｃ＋Ｄ）／Ａ≦４．０・・・・・（６）
０．１≦Ｃ／Ｄ≦４．０・・・・・・・・・・（７）
【００８３】
数式（５）の「Ｂ／（Ａ＋Ｃ＋Ｄ）」は、より好ましくは０．１〜３．０であり、さらに好ましくは０．５〜２．０である。また、数式（６）の「（Ｃ＋Ｄ）／Ａ」は、より好ましくは０．０５〜３．０であり、さらに好ましくは０．１〜２．０である。また、数式（７）の「Ｃ／Ｄ」は、より好ましくは０．５〜３．０であり、さらに好ましくは１．０〜２．０である。
なお、光重合開始剤（Ｅ）は、重合性二重結合を有する化合物（Ｄ）１００重量部に対し、好ましくは０．１〜５０重量部、より好ましくは０．５〜３０重量部、さらに好ましくは１．０〜２０重量部添加して用いられる。
【００８４】
その他の添加剤として、カップリング剤、界面活性剤および酸化防止剤などを使用することができるが、添加量については、上記熱硬化性カラーフィルター用組成物で記載したとおりである。
【００８５】
１．８  その他の添加物（Ｆ）
本発明のカラーフィルター用着色液またはカラーフィルター用組成物には、必要に応じて上記以外のその他の添加物（Ｆ）を含有してもよい。このようなその他の添加物（Ｆ）として、分散剤、カップリング剤、界面活性剤、酸化防止剤、光安定剤、加工安定剤などが挙げられる。
【００８６】
分散剤は、顔料を溶媒中に均一に分散させるために用いることができ、たとえば、アニオン系界面活性剤、ノニオン系界面活性剤、アクリル系高分子顔料分散剤、シリコン系高分子顔料分散剤、ポリエステル系高分子顔料分散剤、エチレンイミン系高分子顔料分散剤等を用いることができる。具体的には、ルーブリゾール（株）製ソルスパース３２０００、ソルスパース２４０００、ソルスパース２００００等を用いることが好ましい。分散剤は、顔料に対して好ましくは１０〜１００重量部、より好ましくは２０〜８０重量部、さらに好ましくは３０〜６０重量部添加して用いられる。
【００８７】
カップリング剤は、たとえば基板との密着性を向上させるために用いることができ、たとえば、シラン系、アルミニウム系またはチタネート系などの化合物を用いることができる。
具体的には、シラン系としては、３−グリシドキシプロピルジメチルエトキシシラン、３−グリシドキシプロピルメチルジメトキシシラン、３−グリシドキシプロピルメチルジエトキシシラン、または３−グリシドキシプロピルトリメトキシシランなどを挙げることができ、アルミニウム系としては、アセトアルコキシアルミニウムジイソプロピレートなどを挙げることができ、チタネート系としては、テトライソプロピルビス（ジオクチルホスファイト）チタネートなどを挙げることができる。これらの中でも、３−グリシドキシプロピルトリメトキシシランなどが、密着性を向上させる効果が大きいため好ましい。
【００８８】
界面活性剤は、たとえば下地基板への濡れ性を向上させるために用いることができ、シリコン系界面活性剤、アクリル系界面活性剤、またはフッ素系界面活性剤などを用いることができる。具体的には、シリコン系としては、Ｂｙｋ−３００、Ｂｙｋ−３０６、Ｂｙｋ−３３５、Ｂｙｋ−３１０、Ｂｙｋ−３４１、Ｂｙｋ−３４４、またはＢｙｋ−３７０（それぞれ商品名；ビック・ケミー（株）製）などが挙げられ、アクリル系としては、Ｂｙｋ−３５４、ＢｙＫ−３５８、またはＢｙｋ−３６１（それぞれ商品名；ビック・ケミー（株）製）などが挙げられ、フッ素系としては、ＤＦＸ−１８、フタージェント２５０、またはフタージェント２５１（それぞれ商品名；ネオス（株）製）などを挙げることができる。
【００８９】
酸化防止剤は、たとえば透明性の向上、カラーフィルターが高温にさらされた場合の黄変を防止するために用いることができ、ヒンダードフェノール系などを用いることができる。具体的には、ＩＲＧＡＮＯＸ １０１０、ＩＲＧＡＮＯＸ １０３５、ＩＲＧＡＮＯＸ １０７６、ＩＲＧＡＮＯＸ １１３５、またはＩＲＧＡＮＯＸ １５２０Ｌ（それぞれ商品名；チバ・スペシャルティ・ケミカルズ（株）製）などを挙げることができる。
【００９０】
光安定剤は、たとえば紫外線エネルギーによって生じる有害なフリーラジカルを捕捉し、色純度の変化を防止するために用いることができ、ヒンダードアミン系などを用いることができる。具体的には、ＴＩＮＵＶＩＮ  １１１  ＦＤＬ、ＴＩＮＵＶＩＮ  １２３、ＴＩＮＵＶＩＮ  １４４、ＴＩＮＵＶＩＮ  １５２、ＴＩＮＵＶＩＮ  ２９２、ＴＩＮＵＶＩＮ  ５１００、ＴＩＮＵＶＩＮ  ５０５０、ＴＩＮＵＶＩＮ  ５０６０、またはＴＩＮＵＶＩＮ  ５１５１（それぞれ商品名；チバ・スペシャルティ・ケミカルズ（株）製）などを挙げることができる。
【００９１】
加工安定剤は、たとえばカラーフィルターが高温にさらされた場合の色純度変化を防止するために用いることができ、リン系などを用いることができる。具体的には、ＩＲＧＡＦＯＳ ＸＰ４０、またはＩＲＧＡＦＯＳ ＸＰ６０（それぞれ商品名；チバ・スペシャルティ・ケミカルズ（株）製）などを挙げることができる。
【００９２】
２  カラーフィルター用組成物から形成された硬化膜
上述するように、本発明のカラーフィルター用着色液は、溶媒（Ｇ）と顔料（Ｂ）とを含有し、それらを均一に混合溶解または混合分散することにより得ることができる。また、本発明のカラーフィルター用組成物は、上記着色液にさらにポリアミド酸（Ａ）を混合することによって得られる。そして、本発明の組成物に、さらに重合性二重結合を有する化合物（Ｄ）、光重合開始剤（Ｅ）、またはポリエステルアミド酸（Ａ）を混合し、さらに必要に応じてカップリング剤、界面活性剤または酸化防止剤等を選択して添加することができる。ただし、重合性二重結合を有する化合物（Ｄ）および光重合開始剤（Ｅ）を添加した場合、光硬化性カラーフィルター用組成物と同様に、光照射による硬化を行うことが好ましい。
【００９３】
また、上述するように、光硬化性カラーフィルター用組成物は、上記熱硬化性カラーフィルター用組成物に重合性二重結合を有する化合物（Ｄ）および光重合開始剤（Ｅ）を含有させ、それらを均一に混合溶解することにより得ることができる。
【００９４】
カラーフィルターは、上記のようにして調製されたカラーフィルター用組成物を、たとえば、ブラックマトリックスを設けた基体表面へインクジェット法により、インクジェットインク組成物を吐出ヘッドから吐出させて画素部を形成させた後に、その画素部を熱により硬化させるか、または光により重合させた後に熱により硬化させて得ることができる。
【００９５】
熱のみで硬化させる場合は、画素部をホットプレート、またはオーブンなどで加熱（プリベーク）して硬化膜を得ることができる。加熱条件は各成分の種類および配合割合によって異なるが、通常７０〜１２０℃で、オーブンなら５〜１５分間、ホットプレートなら１〜５分間である。その後、塗膜を硬化させるために１８０〜２５０℃、好ましくは２００〜２５０℃で、オーブンなら３０〜９０分間、ホットプレートなら５〜３０分間、加熱処理する。
【００９６】
光重合させた後に熱により硬化させる場合は、各成分の種類および配合割合によって異なるが、通常７０〜１２０℃で、オーブンなら５〜１５分間、ホットプレートなら１〜５分間乾燥した後に、紫外領域から可視光領域の波長（なかで紫外線が好ましい）の光で、照射量はｉ線で５〜１０００ｍＪ／ｃｍ2照射する。最後に、塗膜を硬化させるために１８０〜２５０℃、好ましくは２００〜２５０℃で、オーブンなら３０〜９０分間、ホットプレートなら５〜３０分間、加熱処理することによって硬化膜を得ることができる。
【００９７】
３  液晶表示素子
本発明の液晶表示素子は、互いに対向して配置される一対の基板間をスペーサーによって所定幅に規制しその間隙に液晶材料が封入（封入部分を液晶層と称する）された液晶表示素子であり、その液晶層の厚さを一定に保持するために基板上に配置されるスペーサーが、既述した本発明の感光性樹脂転写材料を用いて形成されたものである。すなわち、前記一対の基板の一方として既述の本発明の液晶表示素子用基板を用いて構成したものである。
【００９８】
液晶表示素子における液晶としては、ＳＴＮ型、ＴＮ型、ＧＨ型、ＥＣＢ型、強誘電性液晶、反強誘電性液晶、ＶＡ型、ＭＶＡ型、ＡＳＭ型、ＩＰＳ型、ＯＣＢ型、ＡＦＦＳ型その他種々のものが好適に挙げられる。本発明のフォトスペーサーは均一性に優れるためＩＰＳ型、ＭＶＡ型、ＡＦＦＳ型、ＯＣＢ型等のセルギャップ均一性が特に要求される方式に対して特に適している。
【００９９】
本発明の液晶表示素子の基本的な構成態様としては、１）薄膜トランジスタ（ＴＦＴ）等の駆動素子と画素電極（導電層）とが配列形成された駆動側基板と、カラーフィルター 及び対向電極（導電層）を備えたカラーフィルター 側基板とをスペーサーを介在させて対向配置し、その間隙部に液晶材料を封入して構成したもの、２）カラーフィルター が前記駆動側基板に直接形成されたカラーフィルター 一体型駆動基板と、対向電極（導電層）を備えた対向基板とをスペーサーを介在させて対向配置し、その間隙部に液晶材料を封入して構成したもの、等を挙げることができる。本発明の液晶表示素子は、各種液晶表示機器に好適に適用することができる。
【実施例】
【０１００】
次に本発明を合成例、実施例および比較例によって具体的に説明するが、本発明はこれらの実施例によってなんら限定されるものではない。
まず、以下に示すように、テトラカルボン酸二無水物（ａ１）、ジアミン（ａ２）および多価ヒドロキシ化合物（ａ３）を反応させることによって、ポリエステルアミド酸（Ａ）の溶液を合成した。
【０１０１】
［ポリエステルアミド酸Ａ１の合成］
温度計、攪拌機、原料投入仕込み口および窒素ガス導入口を備えた５００ｍｌの四つ口フラスコに、脱水精製したＥＴＢアセテート（商品名；エチレングリコールモノｔ−ブチルエーテルアセテート、チッソ（株）製、以下「ＥＴＢ」と略記）１８０ｇ、１，４−ブタンジオール１３ｇ、ベンジルアルコール１０ｇ、３，３'，４，４'−ジフェニルエーテルテトラカルボン酸二無水物（以下「ＯＤＰＡ」と略記）７４ｇを仕込み、乾燥窒素気流下１３０℃で３時間攪拌した。その後、当該反応液を２５℃まで冷却し、３，３'−ジアミノジフェニルスルホン（以下「ＤＤＳ」と略記）１１ｇ、ＥＴＢ７２ｇを投入し、３０℃で２時間攪拌した後、１１５℃で１時間攪拌して淡黄色透明なポリエステルアミド酸の３０重量％溶液を得た（ポリエステルアミド酸Ａ１）。
【０１０２】
［ポリエステルアミド酸Ａ２の合成］
温度計、攪拌機、原料投入仕込み口および窒素ガス導入口を備えた５００ｍｌの四つ口フラスコに、脱水精製したＣＳ−１２グリコールエーテル（商品名；プロピレングリコールモノｔ−ブチルエーテルアセテート、チッソ（株）製、以下「ＣＳ−１２」と略記）２７０ｇ、ＯＤＰＡ１３ｇ、ＳＭＡ１０００Ｐ（商品名；スチレン−無水マレイン酸共重合体、川原油化（株）製）３９ｇ、ベンジルアルコール１５ｇ、１，４−ブタンジオール２．５ｇの順に仕込み、乾燥窒素気流下１３０℃で３時間攪拌した。その後、当該反応液を２５℃まで冷却し、ＤＤＳ２．５ｇ、ＤＰＭＡ１８ｇを投入し、３０℃で２時間攪拌した後、１１５℃で１時間攪拌して淡黄色透明なポリエステルアミド酸の２０重量％溶液を得た（ポリエステルアミド酸Ａ２）。
【０１０３】
［ポリエステルアミド酸Ａ３の合成］
温度計、攪拌機、原料投入仕込み口および窒素ガス導入口を備えた５００ｍｌの四つ口フラスコに、脱水精製したプロピレングリコールモノメチルエーテルアセテート（以下「ＰＧＭＥＡ」と略記）１８０ｇ、１，４−ブタンジオール１３ｇ、ベンジルアルコール１０ｇ、ＯＤＰＡ７４ｇを仕込み、乾燥窒素気流下１３０℃で３時間攪拌した。その後、当該反応液を２５℃まで冷却し、ＤＤＳ１１ｇ、ＰＧＭＥＡ７２ｇを投入し、３０℃で２時間攪拌した後、１１５℃で１時間攪拌して淡黄色透明なポリエステルアミド酸の３０重量％溶液を得た（ポリエステルアミド酸Ａ３）。
【０１０４】
次に、カラーフィルター用着色液を以下に示すように調製した。
【０１０５】
［実施例１（着色液）］
ＥＴＢ２０ｇにルーブリゾール（株）製ソルスパース３２００を５ｇ溶解し、Ｃ．Ｉ．ピグメントレッド２５４を１２ｇとＣ．Ｉ．ピグメントイエロー１３９を３ｇ加えて３本ロールミルで混練した後、ＥＴＢ４０ｇと直径０．５ｍｍのジルコニアビーズ４００ｇを加えてサンドミルで２０時間攪拌した。この液を孔径１μｍのテフロン（登録商標）製メンブレンフィルターで濾過して赤色着色液を得た。
【０１０６】
［実施例２（着色液）］
ＣＳ−１２を２０ｇにルーブリゾール（株）製ソルスパース３２００を５ｇ溶解し、Ｃ．Ｉ．ピグメントグリーン３６を１２ｇとＣ．Ｉ．ピグメントイエロー１５０を８ｇ加えて３本ロールミルで混練した後、ＣＳ−１２を４０ｇと直径０．５ｍｍのジルコニアビーズ４００ｇを加えてサンドミルで２０時間攪拌した。この液を孔径１μｍのテフロン（登録商標）製メンブレンフィルターで濾過して緑色着色液を得た。
【０１０７】
［実施例３（着色液）］
ＥＴＢ２０ｇにルーブリゾール（株）製ソルスパース３２００を５ｇ溶解し、Ｃ．Ｉ．ピグメントブルー１５：６を２０ｇ加えて３本ロールミルで混練した後、ＥＴＢ６０ｇと直径０．５ｍｍのジルコニアビーズ４００ｇを加えてサンドミルで２０時間攪拌した。この液を孔径１μｍのテフロン（登録商標）製メンブレンフィルターで濾過して青色着色液を得た。
【０１０８】
［比較例１（着色液）］
プロピレングリコールモノメチルエーテルアセテート（以下ＰＧＭＥＡと略す）２０ｇにルーブリゾール（株）製ソルスパース３２００を５ｇ溶解し、Ｃ．Ｉ．ピグメントレッド２５４を１２ｇとＣ．Ｉ．ピグメントイエロー１３９を３ｇ加えて３本ロールミルで混練した後、ＰＧＭＥＡ４０ｇと直径０．５ｍｍのジルコニアビーズ４００ｇを加えてサンドミルで２０時間攪拌した。この液を孔径１μｍのテフロン（登録商標）製メンブレンフィルターで濾過して赤色着色液を得た。
【０１０９】
［比較例２（着色液）］
ＰＧＭＥＡ２０ｇにルーブリゾール（株）製ソルスパース３２００を５ｇ溶解し、Ｃ．Ｉ．ピグメントグリーン３６を１２ｇとＣ．Ｉ．ピグメントイエロー１５０を８ｇ加えて３本ロールミルで混練した後、ＰＧＭＥＡ４０ｇと直径０．５ｍｍのジルコニアビーズ４００ｇを加えてサンドミルで２０時間攪拌した。この液を孔径１μｍのテフロン（登録商標）製メンブレンフィルターで濾過して緑色着色液を得た。
【０１１０】
［比較例３（着色液）］
ＰＧＭＥＡ２０ｇにルーブリゾール（株）製ソルスパース３２００を５ｇ溶解し、Ｃ．Ｉ．ピグメントブルー１５：６を２０ｇ加えて３本ロールミルで混練した後、ＰＧＭＥＡ６０ｇと直径０．５ｍｍのジルコニアビーズ４００ｇを加えてサンドミルで２０時間攪拌した。この液を孔径１μｍのテフロン（登録商標）製メンブレンフィルターで濾過して青色着色液を得た。
【０１１１】
このようにして得られたポリエステルアミド酸と着色液とを用いてカラーフィルター用組成物を調製した。
【０１１２】
［実施例４（カラーフィルター用組成物）］
下記を混合し、孔径０．５μｍのテフロン（登録商標）製メンブレンフィルターで濾過して、粘度１６．８ｍＰａ・ｓの赤色のカラーフィルター用組成物を得た。粘度はＥ型粘度計（商品名；ＶＩＳＣＯＮＩＣ  ＥＮＤ（株）東京計器製）を使用して２５℃で測定した。（以下同じ）
ＥＴＢ                                                        １０．０ｇ
ポリエステルアミド酸Ａ１                                      １４．０ｇ
実施例１の赤色着色液                                          ２０．０ｇ
ＴＥＣＨＭＯＲＥ  ＶＧ３１０１Ｌ（商品名；三井化学（株）製）    ２．０ｇ
３−グリシドキシプロピルメチルジメトキシシラン                  ０．６ｇ
Ｂｙｋ−３４４（商品名；ビック・ケミー（株）製）                ０．１ｇ
【０１１３】
このカラーフィルター用組成物を用いて、ジェッティングした時のインクジェット特性（ジェッティング特性）、耐熱性、耐薬品性および電圧保持率、コントラストを以下の評価方法で行った。評価結果は表１に示す。
【０１１４】
（ジェッティング特性の評価方法）
カラーフィルター用組成物を、ＦＵＪＩＦＩＬＭ  Ｄｉｍａｔｉｘ社製のＤＭＰ−２８００型、１０ｐｌ用のヘッドを用いて、吐出電圧が１６Ｖで３０℃の条件下で、ガラス基板に塗布し、ドットパターンを形成した。ジェッティング時の液柱が垂直方向に吐出され、サテライトは発生しなかった場合を「○」、液柱が隣の液柱と接触する、またはサテライトが発生した場合を「×」とした。
【０１１５】
（耐熱性の評価方法）
透明ガラス基板に、カラーフィルター用組成物をスピンコート方式にて塗布した後に、ホットプレート上で８０℃で３分間プリベークして塗膜を形成した。その後に、オーブンで２３０℃で３０分加熱することにより塗膜を硬化し、膜厚１．５μｍの硬化膜を得た。
【０１１６】
この膜を更に２５０℃で１時間再加熱した後、再加熱前の膜厚および色純度に対する加熱後の残膜率および色差（△Ｅ）で評価した。加熱後の残膜率が９７％以上である場合を「○」とし、９７％未満の場合を「×」とした。色差が１未満の場合を「○」とし、１以上の場合を「×」とした。
【０１１７】
なお、残膜率測定は、ＫＬＡ  ＴＥＮＣＯＲ（株）製の商品名Ｐ−１５の段差・表面あらさ・微細形状測定装置を用いて行った。また、色純度測定は、（有）東京電色技術センターの商品名ＭＩＣＲＯ  ＣＯＬＯＲ  ＡＮＡＬＹＺＥＲ  ＴＣ−１８００Ｍの分光光度計装置を用いて行った。
【０１１８】
（耐薬品性の評価方法）
透明ガラス基板に、耐熱性の評価と同様にして、膜厚１．５μｍの硬化膜を形成した。
この硬化膜に、下記の処理を別々に施した後、各処理前の膜厚に対する各処理後の残膜率を耐熱性の評価と同様にして測定した。各処理後の残膜率が９５％以上の場合を「○」とし、各処理後の残膜率が９５％未満の場合を「×」とした。
ＩＰＡ処理：イソプロピルアルコール中に５０℃で３０分間浸漬
ＮＭＰ処理：Ｎ−メチル−２−ピロリドン中に５０℃で３０分間浸漬
ＧＢＬ処理：γ−ブチロラクトン中に５０℃で３０分間浸漬
【０１１９】
（電圧保持率の評価方法）
耐熱性の評価方法と同様に、透明ガラス基板にカラーフィルター用組成物をスピンコート方式にて塗布した後に、ホットプレート上で８０℃で３分間プリベークして塗膜を形成した。その後に、オーブンで２３０℃で３０分加熱することにより塗膜を硬化し、膜厚１．５μｍの硬化膜を得た。
【０１２０】
この硬化膜をガラス基板から削り取った。これを１．５重量％になるようにチッソ社製ＪＣ−５０４４ＸＸの液晶組成物と混合して、６０℃で４８時間浸漬し、電圧保持率測定用のサンプルを調製した。このサンプルを孔径０．２μｍのテフロン（登録商標）製メンブレンフィルターで濾過した。
【０１２１】
液晶セルは片面にＩＴＯ電極を設けた１０ｃｍ角の透明ガラス基板のＩＴＯ電極側に、チッソ社製ＰＩＡ−５５５０の配向剤をスピンコート法で塗布し、１００℃で１０分間乾燥した後、オーブンで２５０℃で９０分間処理を行い、膜厚約０．０６μｍの配向膜を膜付けした基板を得た。この基板２枚の配向膜面をそれぞれラビング処理し、１枚の基板上に直径が約６μｍのビーズスペーサを散布し、もう１枚の基板をラビング方向が平行で、かつ互いに対向するようにエポキシ系シール材（三井化学社製ＬＣストラクトボンド）を使用して貼り合せて液晶セルを組み立て、硬化膜と液晶の混合物を封入した。封入後１２０℃で３０分間アイソトロピック処理を行い、室温まで徐冷して液晶セルを得た。
【０１２２】
この液晶セルを、東陽テクニカ社製の液晶物性測定システム６２５４型を用いて、温度６０℃において、ゲートパルス幅６０μｓ、周波数０．３Ｈｚ、波高±５Ｖの矩形波をソースに印加することにより変化するドレインをオシロスコープより読み取った。これを４回実施し、平均値を求めた。電圧保持率が９５％以上の場合を「○」、９５％未満を「×」とした。
【０１２３】
（コントラストの評価方法）
耐熱性の評価方法と同様に、透明ガラス基板にカラーフィルター用組成物をスピンコート方式にて塗布した後に、ホットプレート上で８０℃で３分間プリベークして塗膜を形成した。その後に、オーブンで２３０℃で３０分加熱することにより塗膜を硬化し、膜厚１．５μｍの硬化膜を得た。
このガラス基板を液晶評価装置（大塚電子株式会社：ＬＣＤ−５２００）にセットし、ガラスの両側にある偏向板を回転させながら光量を測定し、その最大値と最小値の比をコントラストとした。
【０１２４】
［実施例５（カラーフィルター用組成物）］
下記を混合し、孔径０．５μｍのテフロン（登録商標）製メンブレンフィルターで濾過して、粘度１４．２ｍＰａ・ｓの緑色のカラーフィルター用組成物を得た。
ＣＳ−１２                                                      ８．０ｇ
ポリエステルアミド酸Ａ２                                      １６．０ｇ
実施例２の緑色着色液                                          ２５．０ｇ
ＴＥＣＨＭＯＲＥ  ＶＧ３１０１Ｌ（商品名；三井化学（株）製）    ２．０ｇ
３−グリシドキシプロピルメチルジメトキシシラン                  ０．６ｇ
Ｂｙｋ−３４４（商品名；ビック・ケミー（株）製）                ０．１ｇ
【０１２５】
このカラーフィルター用組成物を用いて、実施例４と同様の方法でジェッティング特性、耐熱性、耐薬品性および電圧保持率、コントラストを以下の評価方法で行った。評価結果は表１に示す。
【０１２６】
［実施例６（カラーフィルター用組成物）］
下記を混合し、孔径０．５μｍのテフロン（登録商標）製メンブレンフィルターで濾過して、粘度１６．１ｍＰａ・ｓの青色のカラーフィルター用組成物を得た。
ＥＴＢ                                                        １０．０ｇ
ポリエステルアミド酸Ａ１                                      １４．０ｇ
実施例３の青色着色液                                          １８．０ｇ
ＴＥＣＨＭＯＲＥ  ＶＧ３１０１Ｌ（商品名；三井化学（株）製）    ２．０ｇ
３−グリシドキシプロピルメチルジメトキシシラン                  ０．６ｇ
Ｂｙｋ−３４４（商品名；ビック・ケミー（株）製）                ０．１ｇ
【０１２７】
このカラーフィルター用組成物を用いて、実施例４と同様の方法でジェッティング特性、耐熱性、耐薬品性および電圧保持率、コントラストを以下の評価方法で行った。評価結果は表１に示す。
【０１２８】
［比較例４］
下記を混合し、孔径０．５μｍのテフロン（登録商標）製メンブレンフィルターで濾過して、粘度１２．６ｍＰａ・ｓの赤色のカラーフィルター用組成物を得た。
ＰＧＭＥＡ                                                    １０．０ｇ
ポリエステルアミド酸Ａ３                                      １４．０ｇ
比較例１の赤色着色液                                          ２０．０ｇ
ＴＥＣＨＭＯＲＥ  ＶＧ３１０１Ｌ（商品名；三井化学（株）製）    ２．０ｇ
３−グリシドキシプロピルメチルジメトキシシラン                  ０．６ｇ
Ｂｙｋ−３４４（商品名；ビック・ケミー（株）製）                ０．１ｇ
【０１２９】
このカラーフィルター用組成物を用いて、実施例４と同様の方法でジェッティング特性、耐熱性、耐薬品性および電圧保持率、コントラストを以下の評価方法で行った。評価結果は表１に示す
【０１３０】
［比較例５］
下記を混合し、孔径０．５μｍのテフロン（登録商標）製メンブレンフィルターで濾過して、粘度１２．２ｍＰａ・ｓの緑色のカラーフィルター用組成物を得た。
ＰＧＭＥＡ                                                      ８．０ｇ
ポリエステルアミド酸Ａ３                                      １６．０ｇ
比較例２の緑色着色液                                          ２５．０ｇ
ＴＥＣＨＭＯＲＥ  ＶＧ３１０１Ｌ（商品名；三井化学（株）製）    ２．０ｇ
３−グリシドキシプロピルメチルジメトキシシラン                  ０．６ｇ
Ｂｙｋ−３４４（商品名；ビック・ケミー（株）製）                ０．１ｇ
【０１３１】
このカラーフィルター用組成物を用いて、実施例４と同様の方法でジェッティング特性、耐熱性、耐薬品性および電圧保持率、コントラストを以下の評価方法で行った。評価結果は表１に示す。
【０１３２】
［比較例６］
下記を混合し、孔径０．５μｍのテフロン（登録商標）製メンブレンフィルターで濾過して、粘度１３．５ｍＰａ・ｓの青色のカラーフィルター用組成物を得た。
ＰＧＭＥＡ                                                    １０．０ｇ
ポリエステルアミド酸Ａ３                                      １４．０ｇ
比較例３の青色着色液                                          １８．０ｇ
ＴＥＣＨＭＯＲＥ  ＶＧ３１０１Ｌ（商品名；三井化学（株）製）    ２．０ｇ
３−グリシドキシプロピルメチルジメトキシシラン                  ０．６ｇ
Ｂｙｋ−３４４（商品名；ビック・ケミー（株）製）                ０．１ｇ
【０１３３】
このカラーフィルター用組成物を用いて、実施例４と同様の方法でジェッティング特性、耐熱性、耐薬品性および電圧保持率、コントラストを以下の評価方法で行った。評価結果は表１に示す。
【０１３４】
【表１】
2009122478.tif 000006
【０１３５】
表１に示した結果から明らかなように、実施例４〜６のカラーフィルター用組成物はジェッティング特性が良好であり、硬化膜はコントラストに優れていることが判る。一方、比較例４〜６のカラーフィルター用組成物はジェッティング特性が不良であり、硬化膜のコントラストが低い。
【産業上の利用可能性】
【０１３６】
本発明のカラーフィルター用着色液または本発明のカラーフィルター用組成物を用いてカラーフィルターを製造することができる。